"アクリル系モノマー、尿素、還元剤、及び、レドックス系重合開始剤を含有する重合性溶液を作製し、前記アクリル系モノマーを重合させた後、得られた重合体を加熱することによって前記尿素を分解させてアクリル系樹脂発泡体を形成させるアクリル系樹脂発泡体の製造方法であって、前記重合性溶液には、塩化物イオンを含有させるとともに前記還元剤としてスルフィン酸金属塩を含有させることを特徴とするアクリル系樹脂発泡体の製造方法。前記重合性溶液には、スチレンをさらに含有させる請求項1記載のアクリル系樹脂発泡体の製造方法。前記重合性溶液は、含有されるモノマーの内の50~70質量がメタクリル酸メチルで、14~30質量がメタアクリル酸で、且つ、10~20質量がスチレンである請求項2記載のアクリル系樹脂発泡体の製造方法。本発明は、アクリル系樹脂発泡体を効率よく製造可能なアクリル系樹脂発泡体の製造方法を提供することを課題としている。本発明者らは、上記課題を解決するために鋭意検討を行い、アクリル系モノマーを重合させるのに際して所定の物質を存在させることで重合反応が促進され、アクリル系樹脂発泡体の製造効率を向上させ得ることを見出し、本発明を完成させるに至ったものである。即ち、上記課題を解決するための本発明に係るアクリル系樹脂発泡体の製造方法は、アクリル系モノマー、尿素、還元剤、及び、レドックス系重合開始剤を含有する重合性溶液を作製し、前記アクリル系モノマーを重合させた後、得られた重合体を加熱することによって前記尿素を分解させてアクリル系樹脂発泡体を形成させるアクリル系樹脂発泡体の製造方法であって、前記重合性溶液には、塩化物イオンを含有させるとともに前記還元剤としてスルフィン酸金属塩を含有させることを特徴としている。本発明においては、前記重合性溶液に塩化物イオンとともにスルフィン酸金属塩が含有されることからアクリル系モノマーの重合反応を促進させることができ、該重合性溶液を用いることでアクリル系樹脂発泡体を従来の方法に比べて短時間で作製し得る。従って、本発明によればアクリル系樹脂発泡体の製造効率を向上させ得る。以下に、本発明の実施の形態について説明する。まず、アクリル系樹脂発泡体の製造に利用する原材料について説明する。本実施形態のアクリル系樹脂発泡体の製造方法においては、アクリル系モノマー、尿素、レドックス系重合開始剤、塩化物イオン、及び、還元剤として機能するスルフィン酸金属塩を含有する重合性溶液を用いる。アクリル系モノマー前記アクリル系モノマーとしては、発泡剤として用いられる前記尿素に対する優れた溶解性を示すことから水溶性のアクリル系モノマーを含有させることが好ましく、メタアクリル酸を用いることが好ましい。なお、本明細書におけるメタアクリルとの用語は、メタクリルとアクリルの何れか一方又は両方を意味している。また、メタアクリル酸以外のアクリル系モノマーとしては、該アクリル系モノマーの重合体を発泡させるのに際して優れた発泡性を発揮させ得る点においてメタクリル酸メチルを用いることが好ましい。メタアクリル酸、メタクリル酸メチル以外のアクリル系モノマーとしては、マレイン酸、無水マレイン酸、フマル酸、イタコン酸、無水イタコン酸、クロトン酸、アクリル酸メチル、メタアクリル酸エチル、メタアクリル酸ブチル、メタアクリル酸ラウリル、メタアクリル酸2-エチルヘキシル、メタアクリル酸シクロヘキシル、メタアクリル酸ベンジル、メタアクリルアミド、マレイン酸アミド、マレイン酸イミドなどを採用することができる。アクリル系モノマー以外のモノマーなお、上記アクリル系モノマーと共重合可能なモノマーをアクリル系樹脂発泡体の改質などを目的として重合性溶液に少量含有させることも可能である。特に、発泡性の向上に有効となるスチレンモノマーを重合性溶液に含有させることが好ましい。ただし、スチレンモノマーを過剰に含有させると、アクリル系樹脂発泡体の特徴である硬質さを損なうおそれを有することからアクリル系モノマーとスチレンモノマーとの合計に占めるスチレンモノマーの含有量は20質量以下とすることが好ましい。より具体的には、本実施形態における重合性溶液は、含有されるモノマーの内の50~70質量がメタクリル酸メチルで、14~30質量がメタアクリル酸で、10~20質量がスチレンであることが好ましい。なお、14~30質量の割合で含有されるメタアクリル酸の内、全てをメタクリル酸としても、全てをアクリル酸としても良く、メタクリル酸とアクリル酸との両方を併せて14~30質量となるように重合性溶液に含有させてもよい。ただし、尿素に対する溶解性の観点からは、メタクリル酸を多く含有させることが好ましい。このような配合を採用することで、発泡性に優れ、硬質で強度に優れたアクリル系樹脂発泡体を得ることができる。尿素前記尿素は、発泡剤として重合性溶液に含有されるもので、該尿素からなる発泡剤の含有量が少ないと、得られるアクリル系樹脂発泡体の発泡度が低下して軽量性を損なうおそれを有し、逆に過剰であると、重合性溶液中に尿素を均一に溶解させることが困難となったり、得られるアクリル系樹脂発泡体中に発泡剤を残存させ易くなったり、破泡を生じさせたりするおそれを有する。このようなことから、尿素は、モノマーの合計量を100質量部とした場合に1~15質量部となる割合で重合性溶液に含有させることが好ましい。還元剤、重合開始剤本実施形態においては、前記還元剤としてスルフィン酸金属塩を用いるとともに、t-ブチルハイドロパーオキサイドなどのようなレドックス系重合開始剤を用いることが重要である。前記スルフィン酸金属塩としては、ベンゼンスルフィン酸ナトリウム、トルエンスルフィン酸ナトリウム、ヒドロキシメタンスルフィン酸ナトリウムなどが挙げられる。この内ヒドロキシメタンスルフィン酸ナトリウムを採用するのが好ましい。ヒドロキシメタンスルフィン酸ナトリウムは通常、水和物ヒドロキシメタンスルフィン酸ナトリウム2水和物の形でBASF社からRongalitロンガリットの商品名で市販されているものをそのまま本実施形態に係る重合性溶液に含有させることができる。前記スルフィン酸金属塩は、R-SO2の部分の酸化還元電位が正の値を示すものである。該スルフィン酸金属塩は、重合性溶液中で電子を授与するもの、すなわち酸化剤として、また電子を供与するもの、すなわち還元剤となる機能を発揮し、前記モノマーの重合反応の促進に寄与するものである。該スルフィン酸金属塩を、重合性溶液に含有させる場合には、通常、重合性溶液中のモノマーの合計量を100質量部とした場合に0.01~1.0質量部となる割合で含有させることができる。なお、要すれば、N,N-ジメチルアニリン、トリエチルアミンなどのアミン化合物など従来のアクリル系樹脂発泡体の製造方法において採用されている還元剤を上記スルフィン酸金属塩に加えて重合性溶液に含有させても良い。また、上記t-ブチルハイドロパーオキサイド以外のレドックス系重合開始剤として利用可能な具体的な物質としては、クメンヒドロキシパーオキサイド、ジイソプロピルベンゼンヒドロパーオキサイド、p-メンタンヒドロパーオキサイド、1,1,3,3-テトラメチルブチルヒドロパーオキサイドなどが挙げられる。前記重合開始剤は、通常、モノマーの合計量を100質量部とした場合に、0.5~5質量部となる割合で重合性溶液に含有され、前記還元剤は、通常、前記重合開始剤の含有量に対して0.5~5倍の割合で重合性溶液に含有される。塩化物イオン本実施形態において塩化物イオンを重合性溶液に含有させるための具体的な物質としては、例えば、塩化ナトリウム、塩化銅、塩化第二鉄、塩化銀、塩化金、塩酸などの他に、1,3-ジメチルイミダゾリウムクロライド、1-ブチル-3-メチルイミダゾリウムクロライド、1-ブチル-2,3-ジメチルイミダゾリウムクロライド、1-エチル-3-メチルイミダゾリウムクロライド、1-メチル-3-n-オクチルイミダゾリウムクロライド、1-メチル-1-ヒドロキシエチル-2-牛脂アルキル-イミダゾニウムクロライドなどのイミダゾリウム塩型の界面活性剤、ヘキサトリメチルアンモニウムクロライド、ドデシルトリメチルアンモニウムクロライド、ステアリルトリメチルアンモニウムクロライド、ヤシアルキルトリメチルアンモニウムクロライド、牛脂アルキルトリメチルアンモニウムクロライド、ベヘニルトリメチルアンモニウムクロライド、ポリジアリルジメチルアンモニウムクロライド、ジアルキルジメチルアンモニウムクロライドなどの第4級アンモニウム塩型の界面活性剤などが挙げられる。なお、塩化物イオンを重合性溶液に含有させるための具体的な物質としては、塩化ナトリウム、塩酸、及び、ヘキサトリメチルアンモニウムクロライド、ジアルキルジメチルアンモニウムクロライドのいずれかであることが好ましく、特に、ヘキサトリメチルアンモニウムクロライド、ジアルキルジメチルアンモニウムクロライドを採用することが好ましい。このヘキサトリメチルアンモニウムクロライドを重合性溶液に含有させる場合には、通常、重合性溶液中のモノマーの合計量を100質量部とした場合に0.005~5質量部となる割合で含有させることができる。なお、前記塩化物イオンは、前記のスルフィン酸金属塩の金属イオンと結合や脱離したり、スルフィン酸金属塩と作用することで前記モノマーの重合反応の促進に寄与するものである。なお、重合性溶液には、脱水剤や重合抑制剤をさらに含有させることができる。該脱水剤としては、硫酸ナトリウムや硫酸マグネシウム等の硫酸塩、ゼオライトモレキュラーシーブなどを挙げることができ、このような脱水剤の重合性溶液における含有量は、例えば、重合性溶液中のモノマーの合計量を100質量部とした場合に0.01~1質量部となる割合で含有させることができる。このような脱水剤は重合性溶液の調整時に混合攪拌して溶液中の水分を脱水した後、ろ過除去されることが望ましい。また、前記重合抑制剤としては、アルカリ土類金属塩即ちベリリウム、マグネシウム、カルシウム、ストロンチウム、バリウム、ラジウムの塩であって、例えば、ギ酸カルシウムなどを挙げることができ、このような重合抑制剤の重合性溶液における含有量は、例えば、重合性溶液中のモノマーの合計量を100質量部とした場合に0.002~0.2質量部とすることができる。なお、本実施形態においては、重合性溶液に気泡調整剤などをさらに含有させてもよく、該気泡調整剤としては、例えば、アルカリ土類金属塩、金属酸化物、珪藻土などの粉末状無機物、無水硫酸ナトリウムなどが挙げられる。このような重合性溶液は、モノマーの重合、及び、発泡を行ってアクリル系樹脂発泡体を作製するのに際して、従来と同様の方法を採用することで、従来に比べて短時間でアクリル系樹脂発泡体を作製することができる。即ち、本実施形態においては、重合性溶液中に重合開始剤と還元剤とを同時に存在させ、必要に応じて加熱することによってモノマーを重合させて重合体を製造し、この重合体を発泡剤が分解する温度以上に加熱して発泡させてアクリル系樹脂発泡体を製造することができ、前記塩化物イオン、及び、前記スルフィン酸金属塩の作用によって前記重合体を得るまでの時間を従来に比べて大きく短縮させることができる。以下に、実施例を示してアクリル系樹脂発泡体の製造方法を具体的に説明するが、本発明のアクリル系樹脂発泡体の製造方法は以下に例示の方法に限定されるものではない。実施例1メタクリル酸メチル61質量、メタクリル酸24質量、及び、スチレン15質量からなるモノマー混合液100質量部に、発泡剤としての尿素を5質量部混合し、且つ、均一に溶解させてモノマー溶液を作製した。さらに、重合開始剤としてt-ブチルヒドロパーオキサイド日油社製パーブチルH-69を0.48質量部、還元剤としてスルフィン酸金属塩ヒドロキシメタンスルフィン酸ナトリウム2水和物、BASF社製ロンガリットを0.48質量部、塩化物イオン添加用物質としてヘキサトリメチルアンモニウムクロライド日油社製ニッサンカチオンPB-40R0.04質量部、前記モノマー溶液に加えて重合性溶液を作製した。この重合性溶液を直径18mm、長さ180mmのガラス製試験管に約10g入れ、該試験管を50°Cの恒温槽に入れて重合性溶液中のモノマーを重合させた。この重合性溶液は、恒温槽中で4時間加熱しただけで流動性が見られない状態になっており、触っても液状の付着物が見られず十分に硬化されている状態になっていた。そして、その後、170°Cに温度設定された熱風循環炉に入れて30分間加熱し、発泡剤尿素を分解、発泡させたところ、見かけ密度0.085g/cm3の白色のアクリル系樹脂発泡体を得ることができた。実施例2メタクリル酸メチル61質量、メタクリル酸24質量、及び、スチレン15質量からなるモノマー混合液100質量部に、発泡剤としての尿素を5質量部混合し、且つ、均一に溶解させてモノマー溶液を作製した。さらに、重合開始剤としてt-ブチルヒドロパーオキサイド日油社製パーブチルH-69を0.48質量部、還元剤としてスルフィン酸金属塩ヒドロキシメタンスルフィン酸ナトリウム2水和物、BASF社製ロンガリットを0.66質量部、塩化物イオン添加用物質としてヘキサトリメチルアンモニウムクロライド日油社製ニッサンカチオンPB-40Rを0.04質量部、前記モノマー溶液に加えて重合性溶液を作製した。この重合性溶液を直径18mm、長さ180mmのガラス製試験管に約10g入れ、該試験管を50°Cの恒温槽に入れて重合性溶液中のモノマーを重合させた。この重合性溶液は、恒温槽中で3時間加熱しただけで流動性が見られない状態になっており、触っても液状の付着物が見られず十分に硬化されている状態になっていた。そして、その後、170°Cに温度設定された熱風循環炉に入れて30分間加熱し、発泡剤尿素を分解、発泡させたところ、見かけ密度0.088g/cm3の白色のアクリル系樹脂発泡体を得ることができた。比較例1メタクリル酸メチル61質量、メタクリル酸24質量、及び、スチレン15質量からなるモノマー混合液100質量部に、発泡剤としての尿素を5質量部混合し、且つ、均一に溶解させてモノマー溶液を作製した。さらに、重合開始剤としてt-ブチルヒドロパーオキサイド日油社製パーブチルH-69を0.48質量部、還元剤としてN,N-ジメチルアニリンを0.48質量部、塩化物イオン添加用物質としてヘキサトリメチルアンモニウムクロライド日油社製ニッサンカチオンPB-40Rを0.04質量部、塩化亜鉛を0.04質量部、前記モノマー溶液に加えて重合性溶液を作製した。この重合性溶液を直径18mm、長さ180mmのガラス製試験管に約10g入れ、該試験管を50°Cの恒温槽に入れて重合性溶液中のモノマーを重合させた。この重合性溶液は、恒温槽中で10時間加熱しても十分に硬化された状態にはならなかった。比較例2メタクリル酸メチル61質量、メタクリル酸24質量、及び、スチレン15質量からなるモノマー混合液100質量部に、発泡剤としての尿素を5質量部混合し、且つ、均一に溶解させてモノマー溶液を作製した。さらに、重合開始剤としてt-ブチルヒドロパーオキサイド日油社製パーブチルH-69を0.48質量部、還元剤としてN,N-ジメチルアニリンを0.48質量部、塩化物イオン添加用物質としてヘキサトリメチルアンモニウムクロライド日油社製ニッサンカチオンPB-40Rを0.04質量部、四塩化チタンを0.04質量部、前記モノマー溶液に加えて重合性溶液を作製した。この重合性溶液を直径18mm、長さ180mmのガラス製試験管に約10g入れ、該試験管を50°Cの恒温槽に入れて重合性溶液中のモノマーを重合させた。この重合性溶液は、恒温槽中で10時間加熱しても十分に硬化された状態にはならなかった。なお、塩化亜鉛によって重合性溶液に含有されるZn2、及び、四塩化チタンによって重合性溶液に含有されるTi4は、酸化還元電位が負の値を示すことから実施例1、2におけるスルフィン酸金属塩のような機能を発揮しなかったものと考えられる。以上のことからも、本発明によれば、アクリル系樹脂発泡体を効率よく製造可能なアクリル系樹脂発泡体の製造方法が提供され得ることがわかる。"